(57)【特許請求の範囲】
【請求項１】
以下質量％にて、Ｍｇ：１．５〜２．０％，Ｚｎ：９．０〜１１．０％，Ｃｕ：２．０〜２．５％，Ｚｒ：０．１５〜０．２５％であり、残部がＡｌ及び不純物からなり、
金属の折出組織にＧＰ（１）ゾーン又は／及びＧＰ（２）ゾーンを有し、さらに母相の結晶格子に対して２層周期のη’相と、母相中にＡｌ３Ｚｒを有することを特徴とするアルミニウム合金材料。
【請求項２】
以下質量％にて、Ｍｇ：１．５〜２．０％，Ｚｎ：９．０〜１１．０％，Ｃｕ：２．０〜２．５％，Ｚｒ：０．１５〜０．２５％であり、残部がＡｌ及び不純物からなるアルミニウム合金を４５０〜５５０℃の温度にて溶体化処理後に焼入れ処理し、
次に圧延率５０％以上の冷間圧延及び１００〜１５０℃の温度で人工時効処理することで、金属の折出組織にＧＰ（１）ゾーン又は／及びＧＰ（２）ゾーンを有し、さらに母相の結晶格子に対して２層周期のη’相と、母相中にＡｌ３Ｚｒを有することを特徴とするアルミニウム合金材料の製造方法。
【請求項３】
以下質量％にて、Ｍｇ：１．５〜２．０％，Ｚｎ：９．０〜１１．０％，Ｃｕ：２．０〜２．５％，Ｚｒ：０．１５〜０．２５％であり、残部がＡｌ及び不純物からなるアルミニウム合金を用いてビレットを鋳造し、
前記ビレットを用いて押出加工及びその直後に急冷又は、押出加工後に温度４５０〜５００℃にて溶体化処理及び焼入れ処理をし、
次に圧延率５０％以上の冷間圧延及び１００〜１５０℃の温度で人工時効処理することで、金属の折出組織にＧＰ（１）ゾーン又は／及びＧＰ（２）ゾーンを有し、さらに母相の結晶格子に対して２層周期のη’相と、母相中にＡｌ３Ｚｒを有し、引張強さ７００ＭＰａ以上、耐力値６００ＭＰａ以上であって、伸びが８％以上有することを特徴とするアルミニウム合金押出材の製造方法。
【発明の詳細な説明】
【技術分野】
【０００１】
本発明は高強度でありながら高い伸びを有するアルミニウム合金、それを用いたアルミニウム合金材料及び押出材の製造方法に関する。
【背景技術】
【０００２】
従来のＡｌ−Ｚｎ−Ｍｇ−Ｃｕ系合金は高強度が得られるものの、伸び特性が不充分で構造材に適用するのが困難であった。
特許文献１には、Ｍｇ：１．５〜２．０質量％（以下単に％と称する），Ｚｎ：７．０〜９．０％，Ｃｕ：０．２〜０．４％等からなり、溶体化処理後に冷却速度１０００℃／ｍｉｎ以上で急冷する高強度アルミニウム合金押出材を開示する。
本材料は引張強さ５００〜６００ＭＰａ級の高強度材料としては優れているが、さらなる高強度材料が要求されている。
特許文献２は、Ｍｇ：０．９％〜１．３％，Ｚｎ：８．０〜１０．０％，Ｃｕ：０．４５〜０．５５％，Ｚｒ：０．１〜０．２％のアルミニウム合金からなる押出材を室温に保持後に２段階に加熱処理する製造方法を開示する。
この材料はＣｕ成分量が比較的少なく、強度が５００ＭＰａ以下で不充分である。
特許文献３は、Ｍｇ：１．９〜２．６％，Ｚｎ：５．７〜６．７％，Ｃｕ：２．０〜２．６％，Ｚｒ：０．０８〜０．１５％を含有し、２段階の均質化処理後に、熱間加工、溶体化焼入れ、冷間加工、時効処理を順に行うことでＡｌ３Ｚｒの析出を制御する技術を開示する。
同公報に開示する材料は、破壊靭性の改善効果は認められるものの、所定の圧延材に限定される。
特許文献４は、Ｍｇ：１．０〜１．５％，Ｚｎ：５．０〜７．０％，Ｃｕ：０．１〜０．３％，Ｚｒ：０．０５〜０．２％等を含有し、表面再結晶層を制御したアルミニウム合金押出材を開示する。
しかし、同公報に開示する材料は引張強度が５００ＭＰａ以下と不充分である。
【先行技術文献】
【特許文献】
【０００３】
【特許文献１】特許第３７３５４０７号公報
【特許文献２】特許第３８３４０７６号公報
【特許文献３】特許第４４９８１８０号公報
【特許文献４】特許第２９２８４４５号公報
【発明の概要】
【発明が解決しようとする課題】
【０００４】
本発明は、高強度でありながら伸び特性に優れるアルミニウム合金、それを用いた材料と押出材の製造方法の提供を目的とする。
【課題を解決するための手段】
【０００５】
本発明に係るアルミニウム合金は、以下質量％にて、Ｍｇ：１．５〜２．０％，Ｚｎ：９．０〜１１．０％，Ｃｕ：２．０〜２．５％，Ｚｒ：０．１５〜０．２５％であり、残部がＡｌ及び不純物であることを特徴とする。
このようなアルミニウム合金の組成は、特許文献１〜４のいずれとも相違し、それらに比較して高強度が得られる。
【０００６】
本発明は金属組織の母相中に準安定相η’（ＭｇＺｎ２）の折出形態及びその前駆構造であるＧＰ（１）ゾーン，ＧＰ（２）ゾーンを制御したことにより高強度とそれに相反する高い伸び特性との両立を図ることができた点に特徴がある。
その態様として本発明に係るアルミニウム合金材料は、上記に記載のアルミニウム合金を４５０〜５５０℃の温度にて溶体化処理後に焼入れ処理し、次に圧延率５０％以上の冷間圧延及び１００〜１５０℃の温度で人工時効処理することで、金属の折出組織にＧＰ（１）ゾーン又は／及びＧＰ（２）ゾーンを有することを特徴とする。
また、前記金属の折出組織に、さらに母相の結晶格子に対して２層周期のη’相又は／及びη１相と、母相中にＡｌ３Ｚｒを有することを特徴とする。
従来のＡｌ−Ｚｎ−Ｍｇ−Ｃｕ系の合金においては  母相の結晶格子に対して３層周期にη’相、η１相が析出していたのに対して、本発明では上記のように２層周期のη’、η１相となっている。
ここで前駆構造であるＧＰゾーンのうち、ＧＰ（１）ゾーンは、母相の結晶格子に整合した配列を持って析出する溶質の、極めて微細な板状の相である。
その長さは数ｎｍと微細である。
ＧＰ（２）ゾーンは母相の結晶格子に対して３次元的に規則的配列を有する。
また、Ａｌ３Ｚｒは微細な析出物である。
【０００７】
本発明の具体的な態様としては、前記アルミニウム合金を用いてビレットを鋳造し、前記ビレットを用いて押出加工及びその直後に急冷又は、押出加工後に温度４５０〜５００℃にて溶体化処理及び焼入れ処理をし、次に圧延率５０％以上の冷間圧延及び１００〜１５０℃の温度で人工時効処理することで、引張強さ７００ＭＰａ以上、耐力値６００ＭＰａ以上であって、伸びが８％以上有することを特徴とするアルミニウム合金押出材の製造方法が例として挙げられる。
【０００８】
本発明に係る合金組成はＭｇ，Ｚｎ，Ｃｕの成分量をＭｇ：１．５〜２．０％，Ｚｎ：９．０〜１１．０％，Ｃｕ：２．０〜２．５％と従来のＡｌ−Ｚｎ−Ｍｇ−Ｃｕ系合金よりも比較的高濃度に設定するとともに、Ｚｒを０．１５〜０．２５％添加することで析出組織を制御し、高強度及び高い伸び特性を実現したものである。
従って、本発明において他の成分は次のように取り扱う。
Ｔｉ成分は合金鋳造時の微細化に寄与することから必要に応じて添加してもよく、添加する場合はＴｉ：０．０１〜０．０５％の範囲が好ましく、この範囲でＴｉを添加した合金も本発明に含まれる。
その他の成分は不純物として取り扱い金属組織に影響を与えない範囲にて含有することが許容される。
Ｆｅ，Ｓｉ成分は製造工程にて不可避的に混入する成分であり、いずれも０．２％程度までは許容される。
【発明の効果】
【０００９】
本発明においては合金成分範囲の調整により、好ましくは金属組織の制御により、引張強さが７００ＭＰａ以上の高強度でありながら、伸び８％以上を有することから従来、適用できないとされていた構造部材に適用でき、軽量化に寄与できる。
【図面の簡単な説明】
【００１０】
【図１】評価に用いた合金組成を示す。
【図２】評価サンプルの製造条件を示す。
【図３】評価サンプルの物性値を示す。
【図４】実施例１の組織写真を示す。
【図５】実施例１の拡大組織写真を示す。
【発明を実施するための形態】
【００１１】
本発明に係るアルミニウム合金材料を比較評価したので以下説明する。
図１の表に示す各組成のアルミニウム合金を調整及び鋳造し、評価サンプルを押出加工した。
次に図２の表に示す条件で溶体化処理し、水焼入れ（ＷＱ）した後に圧延率約５３％の冷間圧延をした。
次に図２の表に基づいて焼戻し（人工時効処理）をした。
このようにして得られた材料の評価結果を図３に示す。
表中に記載の物性値は本発明における目標値を示す。
また、実施例１にて得られた材料の金属組織写真を図４及び図５に示す。
機械的性質はＪＩＳ  Ｚ２２４１に基づいて実施した。
結晶粒径は押出方向に沿って鏡面研磨し、測定した。
本発明においては結晶粒径が小さい方が好ましく、平均結晶粒径を５０μｍ以下と設定し、評価した。
その結果、実施例１，２は、合金組成が設定範囲内にあり、図４，図５に示すようにＧＰ（１）ゾーン，ＧＰ（２）ゾーン，Ａｌ３Ｚｒが析出し、母相の結晶格子に対して２層間毎にη’相が現れているので機械的性質における全ての目標値をクリアしている。
比較例１は、Ｍｇ、Ｚｎ、Ｃｕ、Ｚｒが設定より少ないためＧＰ（１），ＧＰ（２），２層のη、Ａｌ３Ｚｒの析出がなく、機械的性質の目標を満足しない
比較例２〜７、９、１１〜１７は、Ｚｎ、Ｃｕ、Ｚｒが設定より少ないためＧＰ（１），ＧＰ（２），２層のη’，Ａｌ３Ｚｒの析出がなく、機械的性質の目標を満足しない。
比較例８、１０は、Ｍｇ、Ｃｕ、Ｚｒが設定より少ないためＧＰ（１），ＧＰ（２），２層のη’，Ａｌ３Ｚｒの析出がなく、機械的性質の目標を満足しない。
比較例１８は、Ｃｕ、Ｚｒが設定より少ないためＧＰ（１），ＧＰ（２），Ａｌ３Ｚｒの析出がなく、機械的性質の目標を満足しない。
【図１】
0006501109.tif 000002
【図２】
0006501109.tif 000003
【図３】
0006501109.tif 000004
【図４】
0006501109.tif 000005
【図５】
0006501109.tif 000006